МНОГОСЛОЙНАЯ, МИКРОПОРИСТАЯ ПОЛИОЛЕФИНОВАЯ МЕМБРАНА, СПОСОБ ЕЕ ПОЛУЧЕНИЯ И СЕПАРАТОР АККУМУЛЯТОРА

1. Многослойная, микропористая полиолефиновая мембрана, включающая микропористый слой, выполненный из полиэтиленовой смолы, и микропористый слой, выполненный из полипропилена и термостойкой смолы с точкой плавления или температурой стеклования 170°С или выше.
2. Многослойная, микропористая полиолефиновая мембрана, включающая микропористый слой, выполненный из полиэтиленовой смолы, и микропористый слой, выполненный из полипропилена и неорганического наполнителя с отношением размеров 2 или более.
3. Способ получения многослойной, микропористой полиолефиновой мембраны, включающий стадии смешивания расплава полиэтиленовой смолы и мембранообразующего растворителя для получения раствора полиэтилена, и смешивания расплава полипропилена, термостойкой смолы с точкой плавления или температурой стеклования 170°С или выше и мембранообразующего растворителя для получения раствора смеси полипропилен/термостойкая смола; (1) одновременной экструзии раствора полиэтилена и раствора смеси полипропилен/термостойкая смола через фильеру, охлаждения получаемого экструдата для получения гелеобразного ламинированого листа и удаления мембранообразующего растворителя из гелеобразного ламинированного листа; (2) экструзии раствора полиэтилена и раствора смеси полипропилен/термостойкая смола через отдельные фильеры, охлаждения получаемых экструдатов для получения гелеобразных листов, ламинирования гелеобразных листов и удаления мембранообразующего растворителя из получаемого гелеобразного ламинированного листа; или (3) экструзии раствора полиэтилена и раствора смеси полипропилен/термостойкая смола через отдельные фильеры, охлаждения получаемых экструдатов для получения гелеобразных листов, удаления мембранообразующего растворителя из гелеобразных листов и ламинирования получаемой микропористой полиэтиленовой мембраны и получаемой микропористой полипропиленовой мембраны.
4. Способ получения многослойной, микропористой полиолефиновой мембраны по п.3,
в котором стадия (1) включает (i) растяжение гелеобразного ламинированного листа и последующее удаление мембранообразующего растворителя, (ii) удаление мембранообразующего растворителя и последующее растяжение получаемой многослойной, микропористой мембраны, или (iii) растяжение гелеобразного ламинированного листа, удаление мембранообразующего растворителя и последующее растяжение получаемой многослойной, микропористой мембраны;
в котором стадия (2) включает (i) растяжение гелеобразных листов и их последующее ламинирование, (ii) растяжение гелеобразных ламинированных листов и удаление мембранообразующего растворителя, (iii) удаление мембранообразующего растворителя и последующее растяжение получаемой многослойной, микропористой мембраны, или (iv) проведение, по меньшей мере, двух стадий из (i)-(iii);
и в котором стадия (3) включает (i) растяжение гелеобразных листов и последующее удаление мембранообразующего растворителя, (ii) растяжение микропористой полиэтиленовой мембраны и микропористой полипропиленовой мембраны и последующее их ламинирование, (iii) ламинирование микропористой полиэтиленовой мембраны и микропористой полипропиленовой мембраны и последующее растяжение получаемого ламината, или (iv) проведение, по меньшей мере, двух стадий из (i)-(iii).
5. Способ получения многослойной, микропористой полиолефиновой мембраны, включающий стадии смешивания расплава полиэтиленовой смолы и мембранообразующего растворителя для получения раствора полиэтилена и диспергирование неорганического наполнителя с отношением размеров 2 или более в расплаве смеси полипропилена и мембранообразующего растворителя для получения раствора полипропилена, содержащего неорганический наполнитель; (1) одновременной экструзии получаемого раствора полиэтилена и раствора полипропилена, содержащего неорганический наполнитель, через фильеру, охлаждения получаемого экструдата для получения гелеобразного ламинированного листа, и удаление мембранообразующего растворителя из гелеобразного ламинированного листа; (2) экструзии раствора полиэтилена и раствора полипропилена, содержащего неорганический наполнитель, через отдельные фильеры, охлаждения получаемых экструдатов для получения гелеобразных листов, ламинирования гелеобразных листов, и удаления мембранообразующего растворителя из получаемого гелеобразного ламинированного листа; или (3) экструзии раствора полиэтилена и раствора полипропилена, содержащего неорганический наполнитель, через отдельные фильеры, охлаждения получаемых экструдатов для получения гелеобразных листов, удаления мембранообразующего растворителя из гелеобразных листов и ламинирования получаемой микропористой полиэтиленовой мембраны и получаемой микропористой полипропиленовой мембраны.
6. Способ получения многослойной, микропористой полиолефиновой мембраны по п.5,
в котором стадия (1) включает (i) растяжение гелеобразного ламинированного листа и последующее удаление мембранообразующего растворителя, (ii) удаление мембранообразующего растворителя и последующее растяжение получаемой многослойной, микропористой мембраны, или (iii) растяжение гелеобразного ламинированного листа, удаление мембранообразующего растворителя и последующее растяжение получаемой многослойной, микропористой мембраны;
в котором стадия (2) включает (i) растяжение гелеобразных листов и их последующее ламинирование, (ii) растяжение гелеобразного ламинированного листа и последующее удаление мембранообразующего растворителя, (iii) удаление мембранообразующего растворителя и последующее растяжение получаемой многослойной, микропористой мембраны, или (iv) проведение, по меньшей мере, двух стадий из (i)-(iii);
и в котором стадия (3) включает (i) растяжение гелеобразных листов и последующее удаление мембранообразующего растворителя, (ii) растяжение микропористой полиэтиленовой мембраны и микропористой полипропиленовой мембраны и их последующее ламинирование, (iii) ламинирование микропористой полиэтиленовой мембраны и микропористой полипропиленовой мембраны и последующее растяжение получаемого ламината, или (iv) проведение, по меньшей мере, двух стадий из (i)-(iii).
7. Сепаратор аккумулятора, сформированный из многослойной, микропористой полиолефиновой мембраны, включающий микропористый слой, выполненный из полиэтиленовой смолы, и микропористый слой, выполненный из полипропилена и термостойкой смолы с точкой плавления или температурой стеклования 170°С или выше.
8. Сепаратор аккумулятора, сформированный из многослойной, микропористой полиолефиновой мембраны, включающий микропористый слой, выполненный из полиэтиленовой смолы, и микропористый слой, выполненный из полипропилена и неорганического наполнителя с отношением размеров 2 или более.